ЧУГУН (ВАРИАНТЫ)
CAST IRON (VERSIONS)

Изобретение относится к области черной металлургии, в частности к составам чугуна, используемого для изготовления печей, тепловых агрегатов.
Известен чугун, содержащий, мас.%: углерод 3,6-4,0; кремний - 2,8-3,3; иттрий 0,07-0,09; медь 0,05-0,1; железо - остальное [1].
Задачей изобретения является повышение термостойкости чугуна.
Технический результат достигается тем, что чугун, содержащий углерод, кремний, иттрий, железо, дополнительно содержит бор и никель при следующем соотношении компонентов, мас.%: углерод 3,6-4,0; кремний 2,8-3,2; иттрий 0,1-0,15; бор 0,1-0,15; никель 1,2-1,7; железо - остальное.
Технический результат достигается также тем, что чугун, содержащий углерод, кремний, иттрий, железо, дополнительно содержит бор и кобальт при следующем соотношении компонентов, мас.%: углерод 3,6-4,0; кремний 2,8-3,2; иттрий 0,1-0,15; бор 0,1-0,15; кобальт 1,2-1,7; железо - остальное.
В табл.1 и 2 приведены составы чугуна.
Таблица 1
Компоненты
Состав, мас.%:
1
2
3
Углерод
3,6
3,8
4,0
Кремний
3,2
3,0
2,8
Иттрий
0,1
0,13
0,15
Бор
0,1
0,13
0,15
Никель
1,7
1,5
1,2
Железо
Остальное
Остальное
Остальное
Термостойкость (нагрев до 550°C токами высокой частоты с последующим охлаждением в воде), циклы
~380
~380
~380
Таблица 2
Компоненты
Состав, мас.%:
1
2
3
Углерод
3,6
3,8
4,0
Кремний
3,2
3,0
2,8
Иттрий
0,1
0,13
0,15
Бор
0,1
0,13
0,15
Кобальт
1,7
1,5
1,2
Железо
Остальное
Остальное
Остальное
Термостойкость (нагрев до 550°C токами высокой частоты с последующим охлаждением в воде) циклы
~380
~380
~380
В составе чугуна компоненты проявляют себя следующим образом. Никель/кобальт препятствует образованию трещин, повышает прочность и пластичность сплава. Бор обеспечивает равномерность распределения температур при нагреве. Иттрий раскисляет сплав.
Чугун выплавляют в электропечах и отливают формы. Отливки подвергают низкотемпературному отжигу при температуре 600°C для снятия напряжений.
Источник информации
1. RU 2012665, 1994.